(57)【要約】【課題】加湿環境下においても、粘着剤層に基づく白濁を防止でき、安定した帯電防止機能とタッチセンサー感度を満足することができる、粘着剤層付偏光フィルムを提供すること。【解決手段】本発明の粘着剤層付偏光フィルムは、偏光フィルム、アンカー層、粘着剤層をこの順で有し、粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、前記粘着剤層側の表面抵抗値の変動比（ｂ／ａ）が、５以下であることを特徴とする。【選択図】図２
2020115223.tif 000002
【特許請求の範囲】
【請求項１】
粘着剤層と偏光フィルムを有する粘着剤層付偏光フィルムであって、
前記粘着剤層付偏光フィルムが、偏光フィルム、アンカー層、粘着剤層をこの順で有し、
前記粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、
前記粘着剤層側の表面抵抗値の変動比（ｂ／ａ）が、５以下であり、
前記アンカー層が、導電性ポリマーを含有することを特徴とする粘着剤層付偏光フィルム。
（但し、前記ａは、前記偏光フィルムに前記粘着剤層を設けられ、かつ、前記粘着剤層にセパレータが設けられた状態の粘着剤層付きの偏光フィルムを作製した直後に前記セパレータを剥離した際の粘着剤層側の表面抵抗値を、前記ｂは、前記粘着剤層付偏光フィルムを６０℃×９５％ＲＨの加湿環境下に２５０時間投入し、さらに４０℃で１時間乾燥させた後に、前記セパレータを剥離した際の粘着剤層側の表面抵抗値を、それぞれ示す。）
【請求項２】
前記有機カチオンアニオン塩が、フッ素含有アニオンを含有することを特徴とする請求項１に記載の粘着剤層付偏光フィルム。
【請求項３】
前記フッ素含有アニオンが、ビス(フルオロスルホニルイミド)アニオンであることを特徴とする請求項２記載の粘着剤層付偏光フィルム。
【請求項４】
前記粘着剤層にセパレータが設けられた状態の粘着剤層付偏光フィルムを作製した直後に前記セパレータを剥離した際の粘着剤層側の表面抵抗値が、１．０×１０８〜１．０×１０１１Ω／□であることを特徴とする請求項１〜３のいずれかに記載の粘着剤層付偏光フィルム。
【請求項５】
前記極性官能基含有モノマーが、ヒドロキシル基含有モノマーであることを特徴とする請求項１〜４のいずれかに記載の粘着剤層付偏光フィルム。
【請求項６】
前記有機カチオンアニオン塩が、４０℃で液体であることを特徴とする請求項１〜５のいずれかに記載の粘着剤層付偏光フィルム。
【請求項７】
電界が存在しない状態でホモジニアス配向した液晶分子を含む液晶層、前記液晶層を両面で挟持する第１透明基板および第２透明基板、並びに、前記第１透明基板と第２透明基板との間にタッチセンサーおよびタッチ駆動の機能に係るタッチセンシング電極部を有するインセル型液晶セルを有するインセル型液晶パネルに用いられる粘着剤層付偏光フィルムであって、
前記粘着剤層付偏光フィルムが、偏光フィルム、アンカー層、粘着剤層をこの順で有し、
前記粘着剤層付偏光フィルムは、前記インセル型液晶セルの視認側に配置され、
前記粘着剤層付偏光フィルムの粘着剤層は、前記粘着剤層付偏光フィルムの偏光フィルムと前記インセル型液晶セルとの間に配置され、
前記粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、
前記粘着剤層側の表面抵抗値の変動比（ｂ／ａ）が、５以下であり、
前記アンカー層が、導電性ポリマーを含有することを特徴とするインセル型液晶パネル用粘着剤層付偏光フィルム。
（但し、前記ａは、前記偏光フィルムに前記粘着剤層を設けられ、かつ、前記粘着剤層にセパレータが設けられた状態の粘着剤層付きの偏光フィルムを作製した直後に前記セパレータを剥離した際の粘着剤層側の表面抵抗値を、前記ｂは、前記粘着剤層付偏光フィルムを６０℃×９５％ＲＨの加湿環境下に２５０時間投入し、さらに４０℃で１時間乾燥させた後に、前記セパレータを剥離した際の粘着剤層側の表面抵抗値を、それぞれ示す。）
【請求項８】
前記有機カチオンアニオン塩が、フッ素含有アニオンを含有することを特徴とする請求項７に記載のインセル型液晶パネル用粘着剤層付偏光フィルム。
【請求項９】
前記フッ素含有アニオンが、ビス(フルオロスルホニルイミド)アニオンであることを特徴とする請求項８記載のインセル型液晶パネル用粘着剤層付偏光フィルム。
【請求項１０】
前記粘着剤層にセパレータが設けられた状態の粘着剤層付偏光フィルムを作製した直後に前記セパレータを剥離した際の粘着剤層側の表面抵抗値が、１．０×１０８〜１．０×１０１１Ω／□であることを特徴とする請求項７〜９のいずれかに記載のインセル型液晶パネル用粘着剤層付偏光フィルム。
【請求項１１】
前記極性官能基含有モノマーが、ヒドロキシル基含有モノマーであることを特徴とする請求項７〜１０のいずれかに記載のインセル型液晶パネル用粘着剤層付偏光フィルム。
【請求項１２】
前記有機カチオンアニオン塩が、４０℃で液体であることを特徴とする請求項７〜１１のいずれかに記載のインセル型液晶パネル用粘着剤層付偏光フィルム。
【請求項１３】
電界が存在しない状態でホモジニアス配向した液晶分子を含む液晶層、前記液晶層を両面で挟持する第１透明基板および第２透明基板、並びに、前記第１透明基板と第２透明基板との間にタッチセンサーおよびタッチ駆動の機能に係るタッチセンシング電極部を有するインセル型液晶セルと、
前記インセル型液晶セルの視認側に配置された第１偏光フィルムと視認側の反対側に配置された第２偏光フィルム、および、前記第１偏光フィルムと前記インセル型液晶セルとの間に配置された第１粘着剤層を有するインセル型液晶パネルにおいて、
前記第１偏光フィルムと前記第１粘着剤層の間にアンカー層を有し、
前記アンカー層が、導電性ポリマーを含有し、
前記第１粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、
前記第１粘着剤層側の表面抵抗値の変動比（ｂ／ａ）が、５以下であることを特徴とするインセル型液晶パネル。
（但し、前記ａは、前記第１偏光フィルムに前記第１粘着剤層を設けられ、かつ、前記第１粘着剤層にセパレータが設けられた状態の粘着剤層付きの第１偏光フィルムを作製した直後に前記セパレータを剥離した際の第１粘着剤層側の表面抵抗値を、前記ｂは、前記粘着剤層付き第１偏光フィルムを６０℃×９５％ＲＨの加湿環境下に２５０時間投入し、さらに４０℃で１時間乾燥させた後に、前記セパレータを剥離した際の第１粘着剤層側の表面抵抗値を、それぞれ示す。）
【請求項１４】
前記有機カチオンアニオン塩が、フッ素含有アニオンを含有することを特徴とする請求項１３に記載のインセル型液晶パネル。
【請求項１５】
前記フッ素含有アニオンが、ビス(フルオロスルホニルイミド)アニオンであることを特徴とする請求項１４記載のインセル型液晶パネル。
【請求項１６】
前記第１粘着剤層にセパレータが設けられた状態の粘着剤層付きの第１偏光フィルムを作製した直後に前記セパレータを剥離した際の第１粘着剤層側の表面抵抗値が、１．０×１０８〜１．０×１０１１Ω／□であることを特徴とする請求項１３〜１５のいずれかに記載のインセル型液晶パネル。
【請求項１７】
前記極性官能基含有モノマーが、ヒドロキシル基含有モノマーであることを特徴とする請求項１３〜１６のいずれかに記載のインセル型液晶パネル。
【請求項１８】
前記有機カチオンアニオン塩が、４０℃で液体であることを特徴とする請求項１３〜１７のいずれかに記載のインセル型液晶パネル。
【請求項１９】
請求項１３〜１８のいずれかに記載のインセル型液晶パネルを有することを特徴とする液晶表示装置。
【発明の詳細な説明】
【技術分野】
【０００１】
本発明は、粘着剤層付偏光フィルム、インセル型液晶パネル用粘着剤層付偏光フィルム、液晶セル内部にタッチセンシング機能が取り込まれているインセル型液晶セルおよび前記インセル型液晶セルの視認側に粘着剤層付偏光フィルムを有するインセル型液晶パネルに関する。さらには前記液晶パネルを用いた液晶表示装置に関する。本発明のインセル型液晶パネルを用いたタッチセンシング機能付の液晶表示装置は、モバイル機器等の各種の入力表示装置として用いることができる。
【背景技術】
【０００２】
液晶表示装置は、一般的にはその画像形成方式から液晶セルの両側に偏光フィルムが粘着剤層を介して貼り合されている。また、液晶表示装置の表示画面にタッチパネルを搭載するものが実用化されている。タッチパネルとしては、静電容量式、抵抗膜式、光学方式、超音波方式あるいは電磁誘導式等の種々の方式があるが静電容量式が多く採用されるようになってきている。近年では、タッチセンサー部として静電容量センサーを内蔵した、タッチセンシング機能付液晶表示装置が用いられている。
【０００３】
一方、液晶表示装置の製造時、前記粘着剤層付偏光フィルムを液晶セルに貼り付ける際には、粘着剤層付偏光フィルムの粘着剤層から離型フィルムを剥離するが、前記離型フィルムの剥離により静電気が発生する。また、液晶セルに貼り付けた偏光フィルムの表面保護フィルムを剥離する際や、カバーウィンドウの表面保護フィルムを剥離する際にも静電気が発生する。このようにして発生した静電気は、液晶表示装置内部の液晶層の配向に影響を与え、不良を招くようになる。静電気の発生は、例えば、偏光フィルムの外面に帯電防止層を形成することにより抑えることができる。
【０００４】
一方、タッチセンシング機能付液晶表示装置における静電容量センサーは、その表面に使用者の指が接近したときに、透明電極パターンと指とが形成する微弱な静電容量を検出するものである。上記透明電極パターンと使用者の指との間に、帯電防止層のような導電層を有する場合には、駆動電極とセンサー電極の間の電界が乱れ、センサー電極容量が不安定化してタッチパネル感度が低下して、誤作動の原因となる。タッチセンシング機能付液晶表示装置では、静電気発生を抑制するとともに、静電容量センサーの誤作動を抑えることが求められる。例えば、前記課題に対して、タッチセンシング機能付液晶表示装置において、表示不良や誤作動の発生を低減するため、表面抵抗値が１．０×１０９〜１．０×１０１１Ω／□の帯電防止層を有する偏光フィルムを液晶層の視認側に配置することが提案されている（特許文献１）。
【先行技術文献】
【特許文献】
【０００５】
【特許文献１】特開２０１３−１０５１５４号公報
【発明の概要】
【発明が解決しようとする課題】
【０００６】
特許文献１に記載の帯電防止層を有する偏光フィルムによれば、ある程度の静電気発生を抑制することができる。しかし、特許文献１では、帯電防止層の配置箇所が、静電気により表示不良を起こす液晶セルの位置よりも離れているため、液晶セルに接する粘着剤層に帯電防止機能を付与する場合に比べて効果的でない。また、インセル型液晶セルでは、特許文献１に記載の液晶セルの透明基板上にセンサー電極を有する、所謂オンセル型液晶セルに比べて帯電しやすいことがわかった。また、インセル型液晶セルを用いたタッチセンシング機能付液晶表示装置では、偏光フィルムの側面に導通構造を設けることにより、側面からの導通性を付与することができるが、帯電防止層が薄い場合には、側面の導通構造との接触面積が小さいため、十分な導電性が得られず導通不良が起こることが分かった。一方、帯電防止層が厚くなると、タッチセンサー感度が低下することが分かった。
【０００７】
一方、帯電防止機能が付与された粘着剤層は、前記偏光フィルムに設けた帯電防止層よりも静電気発生を抑制して、静電気ムラを防止するうえでは有効である。しかし、粘着剤層の帯電防止機能を重要視して、粘着剤層の導電機能を高めるとタッチセンサー感度が低下することが分かった。特に、インセル型液晶セルを用いたタッチセンシング機能付液晶表示装置では、タッチセンサー感度が低下することが分かった。また、導電機能を高めるために粘着剤層に配合された帯電防止剤は、加湿環境下（加湿信頼性試験後）において、偏光フィルムとの界面に偏析したり、偏光フィルム中に移行したりして、粘着剤層側の表面抵抗値が大きくなって、帯電防止機能を著しく低下させていることが分かった。こうした粘着剤層側の表面抵抗値の変動が、タッチセンシング機能付液晶表示装置の静電気ムラの発生および誤作動の要因になっていることが分かった。
【０００８】
また、アルカリ金属塩を粘着剤層の形成に用いて、インセル型液晶パネルで要求される帯電防止性を付与しようとすると、加湿環境下では粘着剤層が白濁する問題も生じることが分かった。
【０００９】
そこで、本発明は、粘着剤層付偏光フィルム、インセル型液晶セルおよびその視認側に適用されるインセル型液晶パネル用粘着剤層付偏光フィルム、前記粘着剤層付偏光フィルムを有するインセル型液晶パネルであって、加湿環境下においても、粘着剤層に基づく白濁を防止でき、安定した帯電防止機能とタッチセンサー感度を満足することができる、インセル型液晶パネルを提供することを目的とする。また、本発明は前記インセル型液晶パネルを用いた液晶表示装置を提供することを目的とする。
【課題を解決するための手段】
【００１０】
本発明者らは前記課題を解決すべく鋭意検討を重ねた結果、下記粘着剤層付偏光フィルム、インセル型液晶パネル用粘着剤層付偏光フィルム、及び、インセル型液晶パネルにより、上記課題を解決できることを見出し、本発明を完成するに至った。
【００１１】
即ち、本発明の粘着剤層付偏光フィルムは、粘着剤層と偏光フィルムを有する粘着剤層付偏光フィルムであって、
前記粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、
前記粘着剤層側の表面抵抗値の変動比（ｂ／ａ）が、５以下であることを特徴とする。
但し、前記ａは、前記偏光フィルムに前記粘着剤層を設けられ、かつ、前記粘着剤層にセパレータが設けられた状態の粘着剤層付きの偏光フィルムを作製した直後に前記セパレータを剥離した際の粘着剤層側の表面抵抗値を、前記ｂは、前記粘着剤層付偏光フィルムを６０℃×９５％ＲＨの加湿環境下に２５０時間投入し、さらに４０℃で１時間乾燥させた後に、前記セパレータを剥離した際の粘着剤層側の表面抵抗値を、それぞれ示す。
【００１２】
本発明の粘着剤層付偏光フィルムは、前記有機カチオンアニオン塩が、フッ素含有アニオンを含有することが好ましい。
【００１３】
本発明の粘着剤層付偏光フィルムは、前記粘着剤層にセパレータが設けられた状態の粘着剤層付偏光フィルムを作製した直後に前記セパレータを剥離した際の粘着剤層側の表面抵抗値が、１．０×１０８〜１．０×１０１１Ω／□であることが好ましい。
【００１４】
本発明の粘着剤層付偏光フィルムは、前記極性官能基含有モノマーが、ヒドロキシル基含有モノマーであることが好ましい。
【００１５】
本発明の粘着剤層付偏光フィルムは、前記有機カチオンアニオン塩が、４０℃で液体であることが好ましい。
【００１６】
本発明の粘着剤層付偏光フィルムは、前記フッ素含有アニオンが、ビス(フルオロスルホニルイミド)アニオンであることが好ましい。
【００１７】
また、本発明のインセル型液晶パネル用粘着剤層付偏光フィルムは、電界が存在しない状態でホモジニアス配向した液晶分子を含む液晶層、前記液晶層を両面で挟持する第１透明基板および第２透明基板、並びに、前記第１透明基板と第２透明基板との間にタッチセンサーおよびタッチ駆動の機能に係るタッチセンシング電極部を有するインセル型液晶セルを有するインセル型液晶パネルに用いられる粘着剤層付偏光フィルムであって、
前記粘着剤層付偏光フィルムは、前記インセル型液晶セルの視認側に配置され、
前記粘着剤層付偏光フィルムの粘着剤層は、前記粘着剤層付偏光フィルムの偏光フィルムと前記インセル型液晶セルとの間に配置され、
前記粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、
前記粘着剤層側の表面抵抗値の変動比（ｂ／ａ）が、５以下であることを特徴とする。
但し、前記ａは、前記偏光フィルムに前記粘着剤層を設けられ、かつ、前記粘着剤層にセパレータが設けられた状態の粘着剤層付きの偏光フィルムを作製した直後に前記セパレータを剥離した際の粘着剤層側の表面抵抗値を、前記ｂは、前記粘着剤層付偏光フィルムを６０℃×９５％ＲＨの加湿環境下に２５０時間投入し、さらに４０℃で１時間乾燥させた後に、前記セパレータを剥離した際の粘着剤層側の表面抵抗値を、それぞれ示す。
【００１８】
本発明のインセル型液晶パネル用粘着剤層付偏光フィルムは、前記有機カチオンアニオン塩が、フッ素含有アニオンを含有することが好ましい。
【００１９】
本発明のインセル型液晶パネル用粘着剤層付偏光フィルムは、前記粘着剤層にセパレータが設けられた状態の粘着剤層付偏光フィルムを作製した直後に前記セパレータを剥離した際の粘着剤層側の表面抵抗値が、１．０×１０８〜１．０×１０１１Ω／□であることが好ましい。
【００２０】
本発明のインセル型液晶パネル用粘着剤層付偏光フィルムは、前記極性官能基含有モノマーが、ヒドロキシル基含有モノマーであることが好ましい。
【００２１】
本発明のインセル型液晶パネル用粘着剤層付偏光フィルムは、前記有機カチオンアニオン塩が、４０℃で液体であることが好ましい。
【００２２】
本発明のインセル型液晶パネル用粘着剤層付偏光フィルムは、前記フッ素含有アニオンが、ビス(フルオロスルホニルイミド)アニオンであることが好ましい。
【００２３】
また、本発明のインセル型液晶パネルは、電界が存在しない状態でホモジニアス配向した液晶分子を含む液晶層、前記液晶層を両面で挟持する第１透明基板および第２透明基板、並びに、前記第１透明基板と第２透明基板との間にタッチセンサーおよびタッチ駆動の機能に係るタッチセンシング電極部を有するインセル型液晶セルと、
前記インセル型液晶セルの視認側に配置された第１偏光フィルムと視認側の反対側に配置された第２偏光フィルム、および、前記第１偏光フィルムと前記インセル型液晶セルとの間に配置された第１粘着剤層を有するインセル型液晶パネルにおいて、
前記第１粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、
前記第１粘着剤層側の表面抵抗値の変動比（ｂ／ａ）が、５以下であることを特徴とする。
但し、前記ａは、前記第１偏光フィルムに前記第１粘着剤層を設けられ、かつ、前記第１粘着剤層にセパレータが設けられた状態の粘着剤層付きの第１偏光フィルムを作製した直後に前記セパレータを剥離した際の第１粘着剤層側の表面抵抗値を、前記ｂは、前記粘着剤層付き第１偏光フィルムを６０℃×９５％ＲＨの加湿環境下に２５０時間投入し、さらに４０℃で１時間乾燥させた後に、前記セパレータを剥離した際の第１粘着剤層側の表面抵抗値を、それぞれ示す。
【００２４】
本発明のインセル型液晶パネルは、前記有機カチオンアニオン塩が、フッ素含有アニオンを含有することが好ましい。
【００２５】
本発明のインセル型液晶パネルは、前記第１粘着剤層にセパレータが設けられた状態の粘着剤層付きの第１偏光フィルムを作製した直後に前記セパレータを剥離した際の第１粘着剤層側の表面抵抗値が、１．０×１０８〜１．０×１０１１Ω/□であることが好ましい。
【００２６】
本発明のインセル型液晶パネルは、前記極性官能基含有モノマーが、ヒドロキシル基含有モノマーであることが好ましい。
【００２７】
本発明のインセル型液晶パネルは、前記有機カチオンアニオン塩が、４０℃で液体であることが好ましい。
【００２８】
本発明のインセル型液晶パネルは、前記フッ素含有アニオンが、ビス(フルオロスルホニルイミド)アニオンであることが好ましい。
【００２９】
また、本発明の液晶表示装置は、前記インセル型液晶パネルを有することが好ましい。
【発明の効果】
【００３０】
本発明のインセル型液晶パネルにおける視認側の粘着剤層付偏光フィルムは、粘着剤層に特定にモノマーを含有する（メタ）アクリル系ポリマー、及び、有機カチオンアニオン塩を含有することで、加湿環境下であっても粘着剤層の白濁を防止でき(加湿白濁防止性)、帯電防止機能が付与されているため、インセル型液晶パネルにおいて、粘着剤層等のそれぞれの側面で導通構造を設けた場合には導通構造と接触することができ、かつ接触面積を十分に確保することができる。そのため、粘着剤層等のそれぞれの側面での導通が確保されて、導通不良による静電気ムラの発生を抑制することができる。
【００３１】
また、本発明の粘着剤層付偏光フィルムは、前記（第１）粘着剤層側の加湿前後の表面抵抗値の変動比についても所定範囲になるように制御することで、加湿前後も安定して良好な帯電防止機能を有しながら、タッチセンサー感度を満足することができる。
【図面の簡単な説明】
【００３２】
【図１】本発明のインセル型液晶パネルの視認側に用いる粘着剤層付偏光フィルムの一例を示す断面図である。
【図２】本発明のインセル型液晶パネルの一例を示す断面図である。
【図３】本発明のインセル型液晶パネルの一例を示す断面図である。
【図４】本発明のインセル型液晶パネルの一例を示す断面図である。
【図５】本発明のインセル型液晶パネルの一例を示す断面図である。
【図６】本発明のインセル型液晶パネルの一例を示す断面図である。
【発明を実施するための形態】
【００３３】
＜粘着剤層付偏光フィルム＞
以下に本発明を、図面を参酌しながら説明する。本発明のインセル型液晶パネルの視認側に用いる粘着剤層付偏光フィルムＡは、図１に示すように、第１偏光フィルム１、アンカー層３、第１粘着剤層２をこの順で有する（アンカー層３は任意）。また、前記第１偏光フィルム１のアンカー層３を設けていない側には表面処理層４を有することができる。図１では、本発明の粘着剤層付偏光フィルムＡが、表面処理層４を有する場合を例示している。前記粘着剤層２により、図２に示すインセル型液晶セルＢ１の視認側の透明基板４１の側に配置される。なお、図１には記載していないが、本発明の粘着剤層付偏光フィルムＡの第１粘着剤層２にはセパレータを設けることができ、第１偏光フィルム１には表面保護フィルムを設けることができる。
【００３４】
＜第１偏光フィルム＞
第１偏光フィルムは、偏光子の片面または両面に透明保護フィルムを有するものが一般に用いられる。
【００３５】
偏光子は、特に限定されず、各種のものを使用できる。偏光子としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムとヨウ素等の二色性物質からなる偏光子が好適である。これらの偏光子の厚さは特に制限されないが、一般的に８０μｍ程度以下である。
【００３６】
また、偏光子としては厚みが１０μｍ以下の薄型の偏光子を用いることができる。薄型化の観点から言えば前記厚みは１〜７μｍであるのが好ましい。このような薄型の偏光子は、厚みムラが少なく、視認性が優れており、また寸法変化が少ないため、耐久性に優れ、さらには偏光フィルムとしての厚みも薄型化が図れる点が好ましい。
【００３７】
透明保護フィルムを構成する材料としては、例えば透明性、機械的強度、熱安定性、水分遮断性、等方性等に優れる熱可塑性樹脂が用いられる。このような熱可塑性樹脂の具体例としては、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物が挙げられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂または紫外線硬化型樹脂を用いることができる。透明保護フィルム中には任意の適切な添加剤が１種類以上含まれていてもよい。
【００３８】
前記偏光子と透明保護フィルムの貼り合わせに用いる接着剤は光学的に透明であれば、特に制限されず水系、溶剤系、ホットメルト系、ラジカル硬化型、カチオン硬化型の各種形態のものが用いられるが、水系接着剤またはラジカル硬化型接着剤が好適である。
【００３９】
＜第１粘着剤層＞
本発明のインセル型液晶パネルを構成する前記第１粘着剤層は、前記インセル型液晶セルの視認側に配置された第１偏光フィルムと視認側の反対側に配置された第２偏光フィルム、および、前記第１偏光フィルムと前記インセル型液晶セルとの間に配置され、前記第１粘着剤層は、モノマー単位として、アルキル（メタ）アクリレートおよび極性官能基含有モノマーを含有する（メタ）アクリル系ポリマー、並びに、有機カチオンアニオン塩を含有する粘着剤組成物より形成され、かつ、前記第１粘着剤層側の表面抵抗値の変動比（ｂ／ａ）が、５以下であることを特徴とする。但し、前記ａは、前記第１偏光フィルムに前記第１粘着剤層を設けられ、かつ、前記第１粘着剤層にセパレータが設けられた状態の粘着剤層付きの第１偏光フィルムを作製した直後に前記セパレータを剥離した際の第１粘着剤層側の表面抵抗値を、前記ｂは、前記粘着剤層付き第１偏光フィルムを６０℃×９５％ＲＨの加湿環境下に２５０時間投入し、さらに４０℃で１時間乾燥させた後に、前記セパレータを剥離した際の第１粘着剤層側の表面抵抗値を、それぞれ示す。
【００４０】
前記第１粘着剤層の厚さは、耐久性確保と側面の導通構造との接触面積確保の観点から５〜１００μｍであり、５〜５０μｍであるのが好ましく、さらに１０〜３５μｍであるのが好ましい。導通構造との接触面積については、インセル型液晶パネルにおいて、前記偏光フィルムの側面に導通構造を設ける場合に、前記第１粘着剤層の厚さを前記範囲に制御することで、導通構造との接触面積を確保でき、帯電防止機能が優れるため好ましい。
【００４１】
本発明のインセル型液晶パネルは、前記第１粘着剤層側の表面抵抗値の変動比（ｂ／ａ）が、５以下であることを特徴とする。前記変動比（ｂ／ａ）が５を超える場合、加湿環境下における粘着剤層の帯電防止機能を低下させることになる。前記変動比（ｂ／ａ）は５以下であり、４．５以下であることが好ましく、４以下であるのがより好ましく、さらには０．４〜３．５であるのが好ましく、０．４〜２．５であることが最も好ましい。
【００４２】
前記粘着剤層付偏光フィルムにおける第１粘着剤層側の表面抵抗値は、初期値（室温放置条件：２３℃×６５％ＲＨ）、及び、加湿後（例えば、６０℃×９５％ＲＨで２５０時間投入後、更に４０℃×１時間放置後）の帯電防止機能を満足し、かつ、タッチセンサー感度を低下させて、加湿や加熱環境下での耐久性を低下させないように、１．０×１０８〜１．０×１０１１Ω／□に制御されるのが好ましい。前記表面抵抗値は、第１粘着剤層（単体）の表面抵抗値や、導電性を有するアンカー層を有する場合にはその表面抵抗値を制御することにより調整することができる。前記表面抵抗値は２．０×１０８〜８．０×１０１０Ω／□であるのがより好ましく、さらには３．０×１０８〜６．０×１０１０Ω／□であるのが好ましい。
【００４３】
第１粘着剤層を形成する粘着剤としては、モノマー単位として、アルキル（メタ）アクリレートおよび極性官能基含有モノマーを含有する（メタ）アクリル系ポリマー、並びに、有機カチオンアニオン塩を含有する粘着剤組成物より形成されることを特徴とする。前記アクリル系粘着剤は、光学的透明性に優れ、適宜な濡れ性と凝集性と接着性の粘着特性を示して、耐候性や耐熱性等に優れるため、好ましい。
【００４４】
前記（メタ）アクリル系ポリマーを含有するアクリル系粘着剤は、ベースポリマーとして（メタ）アクリル系ポリマーを含む。（メタ）アクリル系ポリマーは、モノマー単位として、アルキル（メタ）アクリレートを主成分として含有する。なお、（メタ）アクリレートはアクリレートおよび／またはメタクリレートをいい、本発明の（メタ）とは同様の意味である。
【００４５】
（メタ）アクリル系ポリマーの主骨格を構成する、アルキル（メタ）アクリレートとしては、直鎖状または分岐鎖状のアルキル基の炭素数１〜１８のものを例示できる。これらは単独であるいは組み合わせて使用することができる。これらアルキル基の平均炭素数は３〜９であるのが好ましい。
【００４６】
また、粘着特性、耐久性、位相差の調整、屈折率の調整等の点から、フェノキシエチル（メタ）アクリレート、ベンジル（メタ）アクリレートのような芳香族環を含有するアルキル（メタ）アクリレートを共重合モノマーとして用いることができる。
【００４７】
極性官能基含有モノマーは、その構造中に極性官能基として、カルボキシル基、ヒドロキシル基、窒素含有基、アルコキシ基のいずれかを含み、かつ（メタ）アクリロイル基、ビニル基等の重合性不飽和二重結合を含む化合物である。これらの極性官能基含有モノマーは、経時的な（特に加湿環境下での）表面抵抗値の上昇を抑制したり、耐久性を満足させたりするうえで好ましい。特に、極性官能基含有モノマーのなかでも、ヒドロキシル基含有モノマーは、経時的な（特に加湿環境下での）表面抵抗値の上昇を抑制したり、耐久性を満足させたりするうえで好ましい。なお、これらは単独であるいは組み合わせて使用することができる。
【００４８】
カルボキシル基含有モノマーの具体例としては、例えば、(メタ)アクリル酸、カルボキシエチル(メタ)アクリレート、カルボキシペンチル(メタ)アクリレート、イタコン酸、マレイン酸、フマール酸、クロトン酸等が挙げられる。
前記カルボキシル基含有モノマーのなかでも、共重合性、価格、および粘着特性の観点からアクリル酸が好ましい。
【００４９】
ヒドロキシル基含有モノマーの具体例としては、例えば、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート等の、ヒドロキシアルキル（メタ）アクリレートや（４−ヒドロキシメチルシクロヘキシル)−メチルアクリレート等が挙げられる。
前記ヒドロキシル基含有モノマーのなかでも、表面抵抗値の経時安定性と耐久性の両立の点から、２−ヒドロキシエチル（メタ）アクリレート、４−ヒドロキシブチル（メタ）アクリレートが好ましく、特に４−ヒドロキシブチル（メタ）アクリレートが好ましい。
【００５０】
窒素含有基含有モノマーの具体例としては、例えば、Ｎ−ビニル−２−ピロリドン、Ｎ−ビニルカプロラクタム、Ｎ−アクリロイルモルホリンなどのビニル基を有する含窒素複素環式化合物；Ｎ，Ｎ−ジメチル（メタ）アクリルアミド、Ｎ，Ｎ−ジエチル（メタ）アクリルアミド、Ｎ，Ｎ−ジプロピルアクリルアミド、Ｎ，Ｎ−ジイソプロピル（メタ）アクリルアミド、Ｎ，Ｎ−ジブチル（メタ）アクリルアミド、Ｎ−エチル−Ｎ−メチル（メタ）アクリルアミド、Ｎ−メチル−Ｎ−プロピル（メタ）アクリルアミド、Ｎ−メチル−Ｎ−イソプロピル（メタ）アクリルアミド等のジアルキル置換（メタ）アクリルアミド；Ｎ，Ｎ−ジメチルアミノメチル（メタ）アクリレート、Ｎ，Ｎ−ジメチルアミノエチル（メタ）アクリレート、Ｎ，Ｎ−ジメチルアミノプロピル（メタ）アクリレート、Ｎ，Ｎ−ジメチルアミノイソプロピル（メタ）アクリレート、Ｎ，Ｎ−ジメチルアミノブチル（メタ）アクリレート、Ｎ−エチル−Ｎ−メチルアミノエチル（メタ）アクリレート、Ｎ−メチル−Ｎ−プロピルアミノエチル（メタ）アクリレート、Ｎ−メチル−Ｎ−イソプロピルアミノエチル（メタ）アクリレート、Ｎ，Ｎ−ジブチルアミノエチル（メタ）アクリレートなどのジアルキルアミノ（メタ）アクリレート；Ｎ，Ｎ−ジメチルアミノプロピル（メタ）アクリルアミド、Ｎ，Ｎ−ジエチルアミノプロピル（メタ）アクリルアミド、Ｎ，Ｎ−ジプロピルアミノプロピル（メタ）アクリルアミド、Ｎ，Ｎ−ジイソプロピルアミノプロピル（メタ）アクリルアミド、Ｎ−エチル−Ｎ−メチルアミノプロピル（メタ）アクリルアミド、Ｎ−メチル−Ｎ−プロピルアミノプロピル（メタ）アクリルアミド、Ｎ−メチル−Ｎ−イソプロピルアミノプロピル（メタ）アクリルアミドなどのＮ，Ｎ−ジアルキル置換アミノプロピル（メタ）アクリルアミドなどが挙げられる。
前記窒素含有基含有モノマーは、耐久性を満足するうえで好ましく、窒素含有基含有モノマーのなかでも、特に、ビニル基を有する含窒素複素環式化合物の中のＮ−ビニル基含有ラクタム系モノマーが好ましい。
【００５１】
アルコキシ基含有モノマーとしては、２−メトキシエチル（メタ）アクリレート、２−エトキシエチル（メタ）アクリレート、２−プロポキシエチル（メタ）アクリレート、２−イソプロポキシエチル（メタ）アクリレート、２−ブトキシエチル（メタ）アクリレート、２−メトキシプロピル（メタ）アクリレート、２−エトキシプロピル（メタ）アクリレート、２−プロポキシプロピル（メタ）アクリレート、２−イソプロポキシプロピル（メタ）アクリレート、２−ブトキシプロピル（メタ）アクリレート、３−メトキシプロピル（メタ）アクリレート、３−エトキシプロピル（メタ）アクリレート、３−プロポキシプロピル（メタ）アクリレート、３−イソプロポキシプロピル（メタ）アクリレート、３−ブトキシプロピル（メタ）アクリレート、４−メトキシブチル（メタ）アクリレート、４−エトキシブチル（メタ）アクリレート、４−プロポキシブチル（メタ）アクリレート、４−イソプロポキシブチル（メタ）アクリレート、４−ブトキシブチル（メタ）アクリレートなどが挙げられる。
これらのアルコキシ基含有モノマーは、アルキル（メタ）アクリレートにおけるアルキル基の原子がアルコキシ基で置換された構造を有する。
【００５２】
さらに、上記以外の共重合可能なモノマー（共重合モノマー）として、ケイ素原子を含有するシラン系モノマー等が挙げられる。シラン系モノマーとしては、例えば、３−アクリロキシプロピルトリエトキシシラン、ビニルトリメトキシシラン、ビニルトリエトキシシラン、４−ビニルブチルトリメトキシシラン、４−ビニルブチルトリエトキシシラン、８−ビニルオクチルトリメトキシシラン、８−ビニルオクチルトリエトキシシラン、１０−メタクリロイルオキシデシルトリメトキシシラン、１０−アクリロイルオキシデシルトリメトキシシラン、１０−メタクリロイルオキシデシルトリエトキシシラン、１０−アクリロイルオキシデシルトリエトキシシラン等が挙げられる。
また、共重合モノマーとしては、トリプロピレングリコールジ（メタ）アクリレート、テトラエチレングリコールジ（メタ）アクリレート、１，６−ヘキサンジオールジ（メタ）アクリレート、ビスフェノールＡジグリシジルエーテルジ（メタ）アクリレート、ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、カプロラクトン変性ジペンタエリスリトールヘキサ（メタ）アクリレート等の（メタ）アクリル酸と多価アルコールとのエステル化物等の（メタ）アクリロイル基、ビニル基等の不飽和二重結合を２個以上有する多官能性モノマーや、ポリエステル、エポキシ、ウレタン等の骨格にモノマー成分と同様の官能基として（メタ）アクリロイル基、ビニル基等の不飽和二重結合を２個以上付加したポリエステル（メタ）アクリレート、エポキシ（メタ）アクリレート、ウレタン（メタ）アクリレート等を用いることもできる。
【００５３】
また、前記（メタ）アクリル系ポリマー中には、耐久性の改善や応力緩和性の付与を目的に、脂環式構造含有モノマーを共重合により導入することができる。脂環式構造含有モノマーにおける脂環式構造の炭素環は、飽和構造のものであってもよいし、不飽和結合を一部に有するものであってもよい。また、脂環式構造は、単環の脂環式構造であってもよいし、二環、三環等の多環の脂環式構造であってもよい。脂環式構造含有モノマーとしては、例えば、（メタ）アクリル酸シクロヘキシル、（メタ）アクリル酸ジシクロペンタニル、（メタ）アクリル酸アダマンチル、（メタ）アクリル酸イソボルニル、（メタ）アクリル酸ジシクロペンテニル、（メタ）アクリル酸ジシクロペンテニルオキシエチル等が挙げられ、中でも、より優れた耐久性を発揮する、（メタ）アクリル酸ジシクロペンタニル、（メタ）アクリル酸アダマンチルまたは（メタ）アクリル酸イソボルニルが好ましく、特に（メタ）アクリル酸イソボルニルが好ましい。
【００５４】
前記（メタ）アクリル系ポリマーは、全構成モノマーの重量比率において、アルキル（メタ）アクリレートを主成分とし、その割合は、６０〜９９．９９重量％が好ましく、６５〜９９．９５重量％がより好ましく、さらには７０〜９９．９重量％が好ましい。アルキル（メタ）アクリレートを主成分として使用することにより、粘着特性に優れ、好ましい。
【００５５】
前記（メタ）アクリル系ポリマーは、全構成モノマーの重量比率において、前記共重合モノマーの全構成モノマー中の重量比率は、０．０１〜４０重量％が好ましく、０．０５〜３５重量％がより好ましく、さらには０．１〜３０重量％であるのが好ましい。
【００５６】
これら共重合モノマーの中でも、接着性、耐久性の点から、ヒドロキシル基含有モノマー、カルボキシル基含有モノマーが好ましく用いられる。ヒドロキシル基含有モノマーおよびカルボキシル基含有モノマーは併用することができる。これら共重合モノマーは、粘着剤組成物が架橋剤を含有する場合に、架橋剤との反応点になる。ヒドロキシル基含有モノマー、カルボキシル基含有モノマー等は分子間架橋剤との反応性に富むため、得られる粘着剤層の凝集性や耐熱性の向上のために好ましく用いられる。ヒドロキシル基含有モノマーはリワーク性の点で好ましく、またカルボキシル基含有モノマーは耐久性とリワーク性を両立させる点で好ましい。
【００５７】
前記共重合モノマーとして、ヒドロキシル基含有モノマーを含有する場合、その割合は、０．０１〜１５重量％が好ましく、０．０５〜１０重量％がより好ましく、さらには０．１〜５重量％が好ましい。また、前記共重合モノマーとして、カルボキシル基含有モノマーを含有する場合、その割合は、０．０１〜１５重量％が好ましく、０．１〜１０重量％がより好ましく、さらには０．２〜８重量％が好ましい。
【００５８】
本発明で用いられる前記（メタ）アクリル系ポリマーは、通常、重量平均分子量（Ｍｗ）が５０万〜３００万の範囲のものが用いられる。耐久性、特に耐熱性を考慮すれば、重量平均分子量は７０万〜２７０万であるものを用いることが好ましい。さらには８０万〜２５０万であることが好ましい。重量平均分子量が５０万よりも小さいと、耐熱性の点で好ましくない。また、重量平均分子量が３００万よりも大きくなると、塗工するための粘度に調整するために多量の希釈溶剤が必要となり、コストアップとなることから好ましくない。なお、重量平均分子量は、ＧＰＣ（ゲル・パーミエーション・クロマトグラフィー）により測定し、ポリスチレン換算により算出された値をいう。
【００５９】
このような（メタ）アクリル系ポリマーの製造は、溶液重合、塊状重合、乳化重合、各種ラジカル重合等の公知の製造方法を適宜選択できる。また、得られる（メタ）アクリル系ポリマーは、ランダム共重合体、ブロック共重合体、グラフト共重合体等いずれでもよい。
【００６０】
また、第１粘着剤層を形成する粘着剤としては、本発明の特性を損なわない範囲であれば、アクリル系粘着剤に加えて、その他各種の粘着剤を用いることができ、例えば、ゴム系粘着剤、シリコーン系粘着剤、ウレタン系粘着剤、ビニルアルキルエーテル系粘着剤、ポリビニルピロリドン系粘着剤、ポリアクリルアミド系粘着剤、セルロース系粘着剤等が挙げられる。前記粘着剤の種類に応じて粘着性のベースポリマーが選択される。
【００６１】
＜有機カチオンアニオン塩＞
本発明で用いられる有機カチオンアニオン塩は、カチオン成分とアニオン成分とから構成されており、前記カチオン成分は有機物からなるものである。なお、本発明でいう、「有機カチオンアニオン塩」とは、有機塩であって、そのカチオン部が有機物で構成されているものを示し、アニオン部は有機物であっても良いし、無機物であっても良い。「有機カチオンアニオン塩」は、イオン液体、イオン性固体とも言われる。また、有機カチオンアニオン塩を構成するアニオン成分としては、フッ素含有アニオンを使用するものが、帯電防止機能の点から好ましい。特に、導電層を介さないインセル型液晶パネルに用いられる粘着剤層は、高い帯電防止性が要求されるため、多量添加しても析出・偏析や加湿環境下での白濁等の外観の不具合を生じにくく、かつ、帯電防止機能に優れる点から、イオン液体を使用することが好ましい態様である。なお、ここでのイオン液体とは、４０℃以下で液状を呈する溶融塩（有機カチオンアニオン塩）を指す。さらに、イオン液体として、融点２５℃以下のものを使用することが特に好ましい。
【００６２】
カチオン成分として、具体的には、ピリジニウムカチオン、ピペリジニウムカチオン、ピロリジニウムカチオン、ピロリン骨格を有するカチオン、ピロール骨格を有するカチオン、イミダゾリウムカチオン、テトラヒドロピリミジニウムカチオン、ジヒドロピリミジニウムカチオン、ピラゾリウムカチオン、ピラゾリニウムカチオン、テトラアルキルアンモニウムカチオン、トリアルキルスルホニウムカチオン、テトラアルキルホスホニウムカチオン等が挙げられる。
【００６３】
アニオン成分としては、例えば、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）３Ｃ−、ＡｓＦ６−、ＳｂＦ６−、ＮｂＦ６−、ＴａＦ６−、（ＣＮ）２Ｎ−、Ｃ４Ｆ９ＳＯ３−、Ｃ３Ｆ７ＣＯＯ−、（（ＣＦ３ＳＯ２）（ＣＦ３ＣＯ）Ｎ−、−Ｏ３Ｓ（ＣＦ２）３ＳＯ３−、や下記一般式（１）乃至（４）、
（１）：（ＣｎＦ２ｎ＋１ＳＯ２）２Ｎ−  （但し、ｎは1〜１０の整数）、
（２）：ＣＦ２（ＣｍＦ２ｍＳＯ２）２Ｎ−  （但し、ｍは１〜１０の整数）、
（３）：−Ｏ３Ｓ（ＣＦ２）ｌＳＯ３−  （但し、ｌは１〜１０の整数）、
（４）：（ＣｐＦ２ｐ＋１ＳＯ２）Ｎ−（ＣｑＦ２ｑ＋１ＳＯ２）、（但し、ｐ、ｑは1〜１０の整数）、及び、（ＦＳＯ２）２Ｎ−で表わされるもの等が用いられる。なかでも特に、フッ素原子を含むアニオン（フッ素含有アニオン）は、イオン解離性の良いイオン化合物が得られることから好ましく用いられる。フッ素原子を含むアニオンの中でも、フッ素含有イミドアニオンが好ましく、その中でも、ビス（トリフルオロメタンスルホニル）イミドアニオン、ビス（フルオロスルホニル）イミドアニオンであることが好ましい。特に、ビス（フルオロスルホニル）イミドアニオンは、比較的少量添加で優れた帯電防止性を付与でき、粘着特性を維持して加湿や加熱環境下での耐久性に有利となり、好ましい。
【００６４】
また、帯電防止剤として、前記有機カチオンアニオン塩に加えて、本発明の特性を損なわない範囲であれば、その他帯電防止剤を使用することができる。例えば、その他帯電防止剤としては、無機カチオンアニオン塩を用いることができる。なお、無機カチオンを含むイオン性化合物（無機カチオンアニオン塩）は、有機カチオンアニオン塩と比較して、使用した場合に、加湿環境下では、粘着剤層の白濁が生じる恐れがあるため、粘着剤層の白濁が問題となる場合には、無機カチオンアニオン塩を使用しないことが好ましい態様である。なお、本発明でいう、「無機カチオンアニオン塩」とは、一般的には、アルカリ金属カチオンとアニオンから形成されるアルカリ金属塩を示し、アルカリ金属塩は、アルカリ金属の有機塩および無機塩を用いることができる。
【００６５】
また、前記有機カチオンアニオン塩や前記無機カチオンアニオン塩（アルカリ金属塩）の他に、塩化アンモニウム、塩化アルミニウム、塩化銅、塩化第一鉄、塩化第二鉄、硫酸アンモニウム等の無機塩が挙げられる。これらは単独でまたは複数を併用することができる。
【００６６】
また、前記有機カチオンアニオン塩以外に帯電防止剤として使用できるものとしては、例えば、イオン性界面活性剤、導電性ポリマー、導電性微粒子等の帯電防止性を付与できる材料が挙げられる。
【００６７】
さらに前記以外の帯電防止剤として、アセチレンブラック、ケッチェンブラック、天然グラファイト、人造グラファイト、チタンブラックや、カチオン型（４級アンモニウム塩等）、両性イオン型（ベタイン化合物等）、アニオン型（スルホン酸塩等）またはノニオン型（グリセリン等）のイオン導電性基を有する単量体の単独重合体若しくは前記単量体と他の単量体との共重合体、４級アンモニウム塩基を有するアクリレートまたはメタクリレート由来の部位を有する重合体等のイオン導電性を有する重合体；ポリエチレンメタクリレート共重合体等の親水性ポリマーをアクリル系樹脂等にアロイ化させたタイプの永久帯電防止剤を例示できる。
【００６８】
前記有機カチオンアニオン塩の使用量は、粘着剤のベースポリマー（例えば、（メタ）アクリル系ポリマー）１００重量部に対して、０．０５〜２０重量部の範囲で用いるが好ましい。有機カチオンアニオン塩を前記範囲内で用いることは、帯電防止性能の向上させるうえで好ましい。一方、２０重量部を超えると、粘着剤層や前記粘着剤層を含むインセル型液晶パネルを加湿環境下に曝した場合、有機カチオンアニオン塩の析出・偏析や加湿環境下での白濁等の外観の不具合や、加湿や加熱環境下で発泡・剥がれなどが生じ、耐久性が十分ではなくなる場合があり、好ましくない。また、アンカー層を有する場合、アンカー層と粘着剤層間の密着性（投錨力）が低下する恐れもあり、好ましくない。さらには、有機カチオンアニオン塩は、０．１重量部以上が好ましく、さらには１重量部以上であるのが好ましい。耐久性を満足させる上では、１８重量部以下で用いるのが好ましく、さらには１６重量部以下で用いるのが好ましい。
【００６９】
また、第１粘着剤層を形成する粘着剤組成物には、ベースポリマーに応じた架橋剤を含有することができる。ベースポリマーとして、例えば、（メタ）アクリル系ポリマーを用いる場合には、架橋剤としては、有機系架橋剤や多官能性金属キレートを用いることができる。有機系架橋剤としては、イソシアネート系架橋剤、過酸化物系架橋剤、エポキシ系架橋剤、イミン系架橋剤等が挙げられる。多官能性金属キレートは、多価金属が有機化合物と共有結合または配位結合しているものである。多価金属原子としては、Ａｌ、Ｃｒ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｒ、Ｂａ、Ｍｏ、Ｌａ、Ｓｎ、Ｔｉ等が挙げられる。共有結合または配位結合する有機化合物中の原子としては酸素原子等が挙げられ、有機化合物としてはアルキルエステル、アルコール化合物、カルボン酸化合物、エーテル化合物、ケトン化合物等が挙げられる。
【００７０】
架橋剤の使用量は、（メタ）アクリル系ポリマー１００重量部に対して、３重量部以下が好ましく、さらには０．０１〜３重量部が好ましく、さらには０．０２〜２重量部が好ましく、さらには０．０３〜１重量部が好ましい。
【００７１】
また第１粘着剤層を形成する粘着剤組成物には、シランカップリング剤、その他の添加剤を含有することができる。例えば、ポリプロピレングリコール等のポリアルキレングリコールのポリエーテル化合物、着色剤、顔料等の粉体、染料、界面活性剤、可塑剤、粘着性付与剤、表面潤滑剤、レベリング剤、軟化剤、酸化防止剤、老化防止剤、光安定剤、紫外線吸収剤、重合禁止剤、無機または有機の充填剤、金属粉、粒子状、箔状物等を使用する用途に応じて適宜添加することができる。また、制御できる範囲内で、還元剤を加えてのレドックス系を採用してもよい。これら添加剤は、（メタ）アクリル系ポリマー１００重量部に対して５重量部以下、さらには３重量部以下、さらには１重量部以下の範囲で用いるのが好ましい。
【００７２】
＜アンカー層＞
本発明のインセル型液晶パネルを構成する粘着剤層付き第１偏光フィルムは、第１偏光フィルムと第１粘着剤層との間に、アンカー層を設けることができる。アンカー層を設けることにより、粘着剤層との密着性が向上する。特に、前記アンカー層は、導電ポリマーを含有することが好ましい。アンカー層が導電性(帯電防止性)を有することで、粘着剤層単独で帯電防止性を付与する場合に比べて、帯電防止機能が優れ、前記粘着剤層に使用する帯電防止剤の使用量を少量に抑えることも可能となり、帯電防止剤の析出・偏析や加湿環境下での白濁等の外観の不具合や、耐久性の観点で好ましい態様となる。
また、インセル型液晶パネルを構成する粘着剤層付き第１偏光フィルムの側面に導通構造を設ける場合に、アンカー層が導電性を有することで、粘着剤層単独で帯電防止性を付与する場合に比べて、帯電防止層（導電層）として、導通構造との接触面積を確保でき、帯電防止機能が優れるため好ましい。
【００７３】
前記アンカー層の厚さは、表面抵抗値の安定性及び粘着剤層との密着性、導通構造との接触面積確保による帯電防止機能の安定性の観点から０．０１〜０．５μｍであるのが好ましく、また、０．０１〜０．４μｍであるのがより好ましく、さらに０．０２〜０．３μｍであるのが好ましい。
【００７４】
また、前記アンカー層の表面抵抗値は、帯電防止機能とタッチセンサー感度の観点から、１．０×１０８〜１．０×１０１０Ω／□であるのが好ましく、１．０×１０８〜８．０×１０９Ω／□であるのがより好ましく、さらに２．０×１０８〜６．０×１０９Ω／□であるのが好ましい。
【００７５】
前記導電性ポリマーは、光学特性、外観、帯電防止効果および帯電防止効果の熱時、加湿時での安定性という観点から好ましく使用される。特に、ポリアニリン、ポリチオフェン等の導電性ポリマーが好ましく使用される。導電性ポリマーは有機溶剤可溶性、水溶性、水分散性のものを適宜使用可能だが、水溶性導電性ポリマーまたは水分散性導電性ポリマーが好ましく使用される。水溶性導電性ポリマーや水分散性導電性ポリマーは帯電防止層を形成する際の塗布液を水溶液または水分散液として調製でき、前記塗布液は非水系の有機溶剤を用いる必要がなく、前記有機溶剤による光学フィルム基材の変質を抑えることができるためである。なお、水溶液または水分散液は、水のほかに水系の溶媒を含有できる。たとえば、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノール等のアルコール類があげられる。
【００７６】
また、前記ポリアニリン、ポリチオフェン等の水溶性導電性ポリマーまたは水分散性導電性ポリマーは、分子中に親水性官能基を有することが好ましい。親水性官能基としては、たとえばスルホン基、アミノ基、アミド基、イミノ基、四級アンモニウム塩基、ヒドロキシル基、メルカプト基、ヒドラジノ基、カルボキシル基、硫酸エステル基、リン酸エステル基、またはそれらの塩等があげられる。分子内に親水性官能基を有することにより水に溶けやすくなったり、水に微粒子状で分散しやすくなり、前記水溶性導電性ポリマーまたは水分散性導電性ポリマーを容易に調製することができる。なお、ポリチオフェン系ポリマーを用いる際は、通常、ポリスチレンスルホン酸を併用する。
【００７７】
水溶性導電ポリマーの市販品の例としては、ポリアニリンスルホン酸（三菱レーヨン社製、ポリスチレン換算による重量平均分子量１５００００）等があげられる。水分散性導電ポリマーの市販品の例としては、ポリチオフェン系導電性ポリマー（ナガセケムテック社製、商品名：デナトロンシリーズ）等があげられる。
【００７８】
また、アンカー層の形成材料としては、前記導電性ポリマーとともに、導電性ポリマーの皮膜形成性、光学フィルムへの密着性の向上等を目的に、バインダー成分を添加することもできる。導電性ポリマーが水溶性導電性ポリマーまたは水分散性導電性ポリマーの水系材料の場合には、水溶性もしくは水分散性のバインダー成分を用いる。バインダーの例としては、オキサゾリン基含有ポリマー、ポリウレタン系樹脂、ポリエステル系樹脂、アクリル系樹脂、ポリエーテル系樹脂、セルロース系樹脂、ポリビニルアルコール系樹脂、エポキシ樹脂、ポリビニルピロリドン、ポリスチレン系樹脂、ポリエチレングリコール、ペンタエリスリトール等があげられる。特にポリウレタン系樹脂、ポリエステル系樹脂、アクリル系樹脂が好ましい。これらバインダーは１種または２種以上を適宜その用途に合わせて用いることができる。
【００７９】
導電性ポリマー、バインダーの使用量は、それらの種類にもよるが、得られるアンカー層の表面抵抗値が１．０×１０８〜１．０×１０１０Ω／□になるように制御することが好ましい。
【００８０】
＜表面処理層＞
表面処理層は、例えば、第１偏光フィルムの第１粘着剤層を設けない側に設けることができる。表面処理層は、第１偏光フィルムに用いられる透明保護フィルムに設けることができるほか、別途、透明保護フィルムとは別体のものとして設けることもできる。前記表面処理層としては、ハードコート層、防眩処理層、反射防止層、スティッキング防止層などを設けることができる。
【００８１】
前記表面処理層としては、ハードコート層であることが好ましい。ハードコート層の形成材料としては、例えば、熱可塑性樹脂、熱または放射線により硬化する材料を用いることができる。前記材料としては、熱硬化型樹脂や紫外線硬化型樹脂、電子線硬化型樹脂等の放射線硬化性樹脂があげられる。これらのなかでも、紫外線照射による硬化処理にて、簡単な加工操作にて効率よく硬化樹脂層を形成することができる紫外線硬化型樹脂が好適である。これら硬化型樹脂としては、ポリエステル系、アクリル系、ウレタン系、アミド系、シリコーン系、エポキシ系、メラミン系等の各種のものがあげられ、これらのモノマー、オリゴマー、ポリマー等が含まれる。加工速度の早さ、基材への熱のダメージの少なさから、特に放射線硬化型樹脂、特に紫外線硬化型樹脂が好ましい。好ましく用いられる紫外線硬化型樹脂は、例えば紫外線重合性の官能基を有するもの、なかでも前記官能基を２個以上、特に３〜６個有するアクリル系のモノマーやオリゴマー成分を含むものがあげられる。また、紫外線硬化型樹脂には、光重合開始剤が配合されている。
【００８２】
また、前記表面処理層としては、視認性の向上を目的とした防眩処理層や反射防止層を設けることができる。また前記ハードコート層上に、防眩処理層や反射防止層を設けることができる。防眩処理層の構成材料としては特に限定されず、例えば放射線硬化型樹脂、熱硬化型樹脂、熱可塑性樹脂等を用いることができる。反射防止層としては、酸化チタン、酸化ジルコニウム、酸化ケイ素、フッ化マグネシウム等が用いられる。反射防止層は複数層を設けることができる。その他、表面処理層としては、スティッキング防止層等が挙げられる。
【００８３】
前記表面処理層には、帯電防止剤を含有させることにより導電性を付与することができる。帯電防止剤としては前記例示の有機カチオンアニオン塩や、その他帯電防止剤等を用いることができる。
【００８４】
＜その他の層＞
本発明の粘着剤層付偏光フィルムには、前記の各層の他に、例えば、第１偏光フィルムの片面にアンカー層を設ける場合、アンカー層側の表面に、易接着層を設けたり、コロナ処理、プラズマ処理等の各種易接着処理を施したりすることができる。
【００８５】
＜インセル型液晶セル、及び、インセル型液晶パネル＞
以下に、インセル型液晶セルＢ、及び、インセル型液晶パネルＣを説明する。
【００８６】
（インセル型液晶セルＢ）
図２乃至図６に示すように、インセル型液晶セルＢは、電界が存在しない状態でホモジニアス配向した液晶分子を含む液晶層２０、前記液晶層２０を両面で挟持する第１透明基板４１および第２透明基板４２を有する。また前記第１透明基板４１と第２透明基板４２との間にタッチセンサーおよびタッチ駆動の機能に係るタッチセンシング電極部を有する。
【００８７】
前記タッチセンシング電極部は、図２、図３、図６に示すように、タッチセンサー電極３１およびタッチ駆動電極３２により形成することができる。ここで言うタッチセンサー電極とは、タッチ検出（受信）電極のことを指す。前記タッチセンサー電極３１およびタッチ駆動電極３２は、それぞれに独立して各種パターンにより形成することができる。例えば、インセル型液晶セルＢを平面とする場合に、それぞれＸ軸方向、Ｙ軸方向に独立して設けられた形式により、直角に交差するようなパターンで配置することができる。また、図２、図３、図６では、前記タッチセンサー電極３１は、前記タッチ駆動電極３２よりも前記第１透明基板４１の側（視認側）に配置されているが、前記とは逆に、前記タッチ駆動電極３２を、前記タッチセンサー電極３１よりも前記第１透明基板４１の側（視認側）に配置することもできる。
【００８８】
一方、前記タッチセンシング電極部は、図４、図５に示すように、タッチセンサー電極およびタッチ駆動電極を一体化形成した電極３３を用いることができる。
【００８９】
また、前記タッチセンシング電極部は、前記液晶層２０と前記第１透明基板４１または第２透明基板４２の間に配置することができる。図２、図４は、前記タッチセンシング電極部が、前記液晶層２０と前記第１透明基板４１の間（前記液晶層２０よりも視認側）に配置されている場合である。図３、図５は、前記タッチセンシング電極部が、前記液晶層２０と前記第２透明基板４２の間（前記液晶層２０よりもバックライト側）に配置されている場合である。
【００９０】
また、前記タッチセンシング電極部は、図６に示すように、前記液晶層２０と第１透明基板４１との間にはタッチセンサー電極３１を有し、前記液晶層２０と第２透明基板４２との間にはタッチ駆動電極３２を有することができる。
【００９１】
なお、前記タッチセンシング電極部における駆動電極（前記タッチ駆動電極３２、タッチセンサー電極およびタッチ駆動電極を一体化形成した電極３３）は、液晶層２０を制御する共通電極を兼ねて用いることができる。
【００９２】
インセル型液晶セルＢに用いられる液晶層２０としては、電界が存在しない状態でホモジニアス配向した液晶分子を含む液晶層が用いられる。液晶層２０としては、例えばＩＰＳ方式の液晶層が好適に用いられる。その他、液晶層２０としては、例えばＴＮ型やＳＴＮ型、π型、ＶＡ型等の液晶層を任意なタイプのものを用いることができる。前記液晶層２０の厚さは、例えば１．５μｍ〜４μｍ程度である。
【００９３】
上記のように、インセル型液晶セルＢは、液晶セル内にタッチセンサーおよびタッチ駆動の機能に係るタッチセンシング電極部を有し、液晶セルの外部にはタッチセンサー電極を有していない。即ち、インセル型液晶セルＢの第１透明基板４１よりも視認側（インセル型液晶パネルＣの第１粘着剤層２より液晶セル側）には導電層（表面抵抗値は１×１０１３Ω／□以下）は設けられていていない。なお、図２乃至図６に記載のインセル型液晶パネルＣでは、各構成の順序を示しているが、インセル型液晶パネルＣには適宜に他の構成を有することができる。液晶セル上（第１透明基板４１）にはカラーフィルター基板を設けることができる。
【００９４】
前記透明基板を形成する材料は、例えば、ガラス又はポリマーフィルムが挙げられる。前記ポリマーフィルムとしては、例えば、ポリエチレンテレフタレート、ポリシクロオレフィン、ポリカーボネート等が挙げられる。前記透明基板がガラスにより形成される場合、その厚みは、例えば０．１ｍｍ〜１ｍｍ程度である。前記透明基板がポリマーフィルムにより形成される場合、その厚みは、例えば１０μｍ〜２００μｍ程度である。上記透明基板は、その表面に易接着層やハードコート層を有することができる。
【００９５】
タッチセンシング電極部を形成する、タッチセンサー電極３１（静電容量センサー）、タッチ駆動電極３２、またはタッチセンサー電極およびタッチ駆動電極を一体化形成した電極３３は、透明導電層として形成される。前記透明導電層の構成材料としては特に限定されず、例えば、金、銀、銅、白金、パラジウム、アルミニウム、ニッケル、クロム、チタン、鉄、コバルト、錫、マグネシウム、タングステン等の金属およびこれら金属の合金等が挙げられる。また、前記透明導電層の構成材料としては、インジウム、スズ、亜鉛、ガリウム、アンチモン、ジルコニウム、カドミウムの金属酸化物が挙げられ、具体的には酸化インジウム、酸化スズ、酸化チタン、酸化カドミウムおよびこれらの混合物等からなる金属酸化物が挙げられる。その他、ヨウ化銅等からなる他の金属化合物等が用いられる。前記金属酸化物には、必要に応じて、さらに上記群に示された金属原子の酸化物を含んでいてもよい。例えば、酸化スズを含有する酸化インジウム（ＩＴＯ）、アンチモンを含有する酸化スズ等が好ましく用いられ、ＩＴＯが特に好ましく用いられる。ＩＴＯとしては、酸化インジウム８０〜９９重量％及び酸化スズ１〜２０重量％を含有することが好ましい。
【００９６】
前記タッチセンシング電極部に係る電極（タッチセンサー電極３１、タッチ駆動電極３２、タッチセンサー電極およびタッチ駆動電極を一体化形成した電極３３）は、通常は、第１透明基板４１および／または第２透明基板４２の内側（インセル型液晶セルＢ内の液晶層２０側）に常法により透明電極パターンとして形成することができる。上記透明電極パターンは、通常、透明基板の端部に形成された引き回し線（不図示）に電気的に接続され、上記引き回し線は、コントローラＩＣ（不図示）と接続される。透明電極パターンの形状は、櫛形状の他に、ストライプ形状やひし形形状等、用途に応じて任意の形状を採用することができる。透明電極パターンの高さは、例えば１０ｎｍ〜１００ｎｍであり、幅は０．１ｍｍ〜５ｍｍである。
【００９７】
（インセル型液晶パネルＣ）
本発明のインセル型液晶パネルＣは、図２乃至６に示すように、インセル型液晶セルＢの視認側に粘着剤層付偏光フィルムＡを有し、その反対側に第２偏光フィルム１１を有することができる。前記粘着剤層付偏光フィルムＡは前記インセル型液晶セルＢの第１透明基板４１の側に、導電層を介することなく前記第１粘着剤層２を介して配置されている。一方、前記インセル型液晶セルＢの第２透明基板４２の側には、第２偏光フィルム１１が第２粘着剤層１２を介して配置されている。前記粘着剤層付偏光フィルムＡにおける第１偏光フィルム１、第２偏光フィルム１１は、液晶層２０の両側で、それぞれの偏光子の透過軸（または吸収軸）が直交するように配置される。
【００９８】
第２偏光フィルム１１としては、第１偏光フィルム１で説明したものを用いることができる。第２偏光フィルム１１は第１偏光フィルム１と同じものを用いてもよく、異なるものを用いてもよい。
【００９９】
第２粘着剤層１２の形成には、第１粘着剤層２で説明した粘着剤を用いることができる。第２粘着剤層１２の形成に用いる粘着剤としては、第１粘着剤層２と同じものを用いてもよく、異なるものを用いてもよい。第２粘着剤層１２の厚さは、特に制限されず、例えば、１〜１００μｍ程度である。好ましくは、２〜５０μｍ、より好ましくは２〜４０μｍであり、さらに好ましくは、５〜３５μｍである。
【０１００】
また、インセル型液晶パネルＣにおいて、前記粘着剤層付偏光フィルムＡの前記アンカー層３および第１粘着剤層２の側面には、導通構造５０を設けることができる。導通構造５０は前記アンカー層３および第１粘着剤層２の側面の全部に設けられていてもよく、一部に設けられていてもよい。前記導通構造を一部に設ける場合には、側面での導通を確保するため、前記導通構造は前記側面の面積の１面積％以上、好ましくは３面積％以上の割合で設けられているのが好ましい。なお、上記の他に、図２に示すように、第１偏光フィルム１の側面に導通材料５１を設けることができる。
【０１０１】
前記導通構造５０により、前記アンカー層３および第１粘着剤層２の側面から、他の好適な箇所に電位を接続することによって、静電気発生を抑制することができる。導通構造５０、５１を形成する材料としては、例えば銀、金または他の金属ペースト等の導電性ペーストが挙げられ、その他、導電性接着剤、任意の他の好適な導電材料を用いることができる。導通構造５０は、例えば、前記アンカー層３および第１粘着剤層２の側面から伸びる線形状で形成することもできる。導通構造５１についても同様の線形状で形成することができる。
【０１０２】
その他、液晶層２０の視認側に配置される第１偏光フィルム１、液晶層２０の視認側の反対側に配置される第２偏光フィルム１１は、それぞれの配置箇所の適性に応じて、他の光学フィルムを積層して用いることができる。前記他の光学フィルムとしては、例えば反射板や反透過板、位相差フィルム（１／２や１／４等の波長板を含む）、視覚補償フィルム、輝度向上フィルム等の液晶表示装置等の形成に用いられることのある光学層となるものが挙げられる。これらは１層または２層以上用いることができる。
【０１０３】
（液晶表示装置）
本発明のインセル型液晶パネルを用いた液晶表示装置（タッチセンシング機能内蔵液晶表示装置）は、照明システムにバックライトあるいは反射板を用いたもの等の液晶表示装置を形成する部材を適宜に用いることができる。
【実施例】
【０１０４】
以下に、製造例、実施例によって本発明を具体的に説明するが、本発明はこれら実施例によって限定されるものではない。なお、各例中の部および％はいずれも重量基準である。以下の「初期値」（室温放置条件）とは、２３℃×６５％ＲＨで放置した状態の値であり、「加湿後」とは、６０℃×９５％ＲＨの加湿環境下で２５０時間投入し、更に、４０℃で１時間乾燥させた後に測定した値を示す。
【０１０５】
（偏光フィルムの作成）
厚さ３０μｍのポリビニルアルコールフィルムを、３０℃の温水中に６０秒間浸漬し膨潤させた。次いで、ヨウ素/ヨウ化カリウム（重量比＝０．５／８）の濃度０．３％の水溶液に浸漬し、３．５倍まで延伸した。その後、６５℃のホウ酸エステル水溶液中で、トータルの延伸倍率が６倍となるように延伸を行った。延伸後に、４０℃のオーブンにて３分間乾燥を行い、厚さ１２μｍの偏光子を得た。当該偏光子の片面に、けん化処理した厚さ２５μｍのトリアセチルセルロース（ＴＡＣ）フィルムを、もう一方の面に、コロナ処理した厚さ１３μｍのシクロオレフィンポリマー（ＣＯＰ）フィルムを、それぞれ紫外線硬化型アクリル系接着剤により貼り合せて偏光フィルムを作製した。
【０１０６】
上記偏光フィルムの粘着剤層またはアンカー層形成面側（シクロオレフィンポリマー（ＣＯＰ）フィルム面側）に易接着処理としてコロナ処理（０．１ｋｗ、３ｍ／ｍｉｎ、３００ｍｍ幅）を実施した。
【０１０７】
（アンカー層の形成材の調製）
固形分で、ウレタン系ポリマーを３０〜９０重量％、およびチオフェン系ポリマーを１０〜５０重量％含む溶液（商品名：デナトロンＰ−５８０Ｗ、ナガセケムテックス（株）製）８．６部、オキサゾリン基含有アクリルポリマーを１０〜７０重量％、およびポリオキシエチレン基含有メタクリレートを１０〜７０重量％含む溶液（商品名：エポクロスＷＳ−７００、（株）日本触媒製）１部、及び、水９０．４部を混合し、固形分濃度が０．５重量％のアンカー層形成用塗布液を調製した。
【０１０８】
（アンカー層の形成）
前記アンカー層形成用塗布液を上記偏光フィルムの片面に、乾燥後の厚みが０．１μｍになるように塗布し、８０℃で２分間乾燥してアンカー層を形成した。また、アンカー層の表面抵抗値は、５．６×１０８Ω／□であった。
【０１０９】
＜実施例１＞
（アクリル系ポリマーの調製）
攪拌羽根、温度計、窒素ガス導入管、冷却器を備えた４つ口フラスコに、ブチルアクリレート（ＢＡ）９９部、及び、４−ヒドロキシブチルアクリレート（ＨＢＡ）１部を含有するモノマー混合物を仕込んだ。さらに、前記モノマー混合物（固形分）１００部に対して、重合開始剤として２，２’−アゾビスイソブチロニトリル０．１部を酢酸エチル１００部と共に仕込み、緩やかに攪拌しながら窒素ガスを導入して窒素置換した後、フラスコ内の液温を５５℃付近に保って８時間重合反応を行って、アクリル系ポリマーの溶液を調製した。
【０１１０】
（粘着剤組成物の調製）
上記で得られたアクリル系ポリマーの溶液の固形分１００部に対して、表１に示す使用量(固形分、有効成分)で、イオン性化合物を配合し、さらにイソシアネート架橋剤（三井化学社製、タケネートＤ１６０Ｎ、トリメチロールプロパンヘキサメチレンジイソシアネート）０．２部、ベンゾイルパーオキサイド（日本油脂社製、ナイパーＢＭＴ）０．３部およびシランカップリング剤（信越化学工業社製：Ｘ−４１−１８１０）０．１部を配合して、各実施例、及び、比較例で使用するアクリル系粘着剤組成物の溶液を調製した。
【０１１１】
表１中に記載のモノマー成分(ポリマー組成)、及び、イオン性化合物の略語は、以下のとおりである。
(モノマー成分)
ＢＡ：ブチルアクリレート
ＰＥＡ：フェノキシエチルアクリレート
ＮＶＰ：Ｎ−ビニル−２−ピロリドン(極性官能基含有モノマー)
ＡＡ：アクリル酸(極性官能基含有モノマー)
ＨＢＡ：４−ヒドロキシブチルアクリレート(極性官能基含有モノマー)
ＨＥＡ：２−ヒドロキシエチルアクリレート(極性官能基含有モノマー)
ＩＢＸＡ：イソボルニルアクリレート（脂環式構造含有モノマー）
(イオン性化合物)
ＭＰＰ-ＴＦＳＩ：メチルプロピルピロリジニウムビス（トリフルオロメタンスルホニル）イミド、三菱マテリアル社製、イオン液体(有機カチオンアニオン塩)
ＥＭＰ-ＴＦＳＩ：１−エチル−１−メチルピロリジニウムビス（トリフルオロメタンスルホニル）イミド、三菱マテリアル社製、イオン固体(有機カチオンアニオン塩)
ＤｃＰｙ-ＦＳＩ：Ｎ−デシルピリジニウムビス（フルオロスルホニル）イミド、三菱マテリアル社製、イオン液体(有機カチオンアニオン塩)
ＴＢＭＡ-ＴＦＳＩ：トリブチルメチルアンモニウムビス(トリフルオロメタンスルホニル)イミド、三菱マテリアル社製、イオン液体(有機カチオンアニオン塩)
ＥＭＩ-ＦＳＩ：１−エチル−３−メチルイミダゾリウムビス（フルオロスルホニル）イミド、第一工業製薬社製、イオン液体(有機カチオンアニオン塩)
Ｌｉ‐ＴＦＳＩ：ビス（トリフルオロメタンスルホニル）イミドリチウム、三菱マテリアル社製、アルカリ金属塩(無機カチオンアニオン塩)
【０１１２】
（粘着剤層の形成）
次いで、上記アクリル系粘着剤組成物の溶液を、シリコーン系剥離剤で処理されたポリエチレンテレフタレート（ＰＥＴ）フィルム（セパレータフィルム：三菱化学ポリエステルフィルム（株）製、ＭＲＦ３８）の片面に、乾燥後の粘着剤層の厚さが２３μｍになるように塗布し、１５５℃で１分間乾燥を行い、セパレータフィルムの表面に粘着剤層を形成した。前記粘着剤層は、偏光フィルムに転写した。また、アンカー層を有する場合には、アンカー層を形成された偏光フィルムのアンカー層表面に転写した。
【０１１３】
＜実施例１〜１７、比較例１〜３、並びに、参考例１及び２＞
上記で得られた偏光フィルムの片面に、表１に示す組み合わせにより、アンカー層と粘着剤層を順次に形成して、粘着剤層付偏光フィルムを作製した。なお、アンカー層は実施例１５〜１７において使用した。
【０１１４】
なお、比較例１では、粘着剤層を構成するモノマー成分に極性官能基含有モノマーを使用せず、比較例２及び３では、粘着剤組成物の調製に、有機アニオンカチオン塩の代わりに、無機カチオンアニオン塩(アルカリ金属塩)を配合した。
【０１１５】
上記実施例および比較例で得られた、粘着剤層、及び、粘着剤層付偏光フィルムについて以下の評価を行った。評価結果を表２に示す。
【０１１６】
＜表面抵抗値（Ω／□）：導電性＞
（ｉ）アンカー層の表面抵抗値は、粘着剤層を形成する前のアンカー層付きの偏光フィルムのアンカー層側表面について測定した。
（ｉｉ）粘着剤層側の表面抵抗値は、得られた粘着剤層付偏光フィルムからセパレータフィルムを剥がした後、粘着剤層表面の表面抵抗値を測定した(表２参照)。
測定は、三菱化学アナリテック社製ＭＣＰ−ＨＴ４５０を用いて行った。（ｉ）は印加電圧１０Ｖで１０秒間測定した後の値であり、（ｉｉ）は印加電圧２５０Ｖで１０秒間測定した後の値である。
なお、表２の変動比（ｂ／ａ）は、「初期値」の表面抵抗値（ａ）と、「加湿後」の表面抵抗値（ｂ）から算出された値（少数点第２位の四捨五入値）である。  また、帯電防止機能の低下やタッチセンサー感度の低下が生じるおそれが少ない指標として、変動比の小さな値が好ましことを下記基準で評価した。なお、実用上問題となる評価結果は、×である。
（評価基準）
◎：変動比が０．３を超え、２以下。
〇：変動比が０．１を超え、０．３以下、または、２を超え、５以下。
×：変動比が０．１以下、または、５を超える。
【０１１７】
＜ＥＳＤ試験＞
実施例１〜１７および比較例１〜３は、粘着剤層付偏光フィルムからセパレータフィルムを剥がした後、図３に示すように、インセル型液晶セルの視認側に貼り合わせた。
次に、貼り合せた偏光フィルムの側面部に１０ｍｍ幅の銀ペーストを偏光フィルム、粘着剤層の各側面部を覆うように塗布し、外部からのアース電極と接続した。なお、アンカー層を有する場合は、前記銀ペーストを偏光フィルム、アンカー層、粘着剤層の各側面部を覆うように塗布した。
参考例１及び２は、粘着剤層付偏光フィルムからセパレータフィルムを剥がした後、オンセル型液晶セルの視認側（センサー層）に貼り合わせた。
前記液晶表示パネルをバックライト装置上にセットし、視認側の偏光フィルム面に静電気放電銃（Ｅｌｅｃｔｒｏｓｔａｔｉｃ  ｄｉｓｃｈａｒｇｅ  Ｇｕｎ）を印加電圧９ｋＶにて発射して、電気により白抜けした部分が消失するまでの時間を測定し、これを「初期値」として、下記の基準で判断した。また、「加湿後」についても、「初期値」と同様に、下記の基準で判断した。なお、実用上問題となる評価結果は、×である。
（評価基準）
◎：３秒以内。
〇：３秒を超え、１０秒以内。
△：１０秒を超え、６０秒以内。
×：６０秒を超える。
【０１１８】
＜ＴＳＰ感度＞
実施例１〜１７および比較例１〜３は、インセル型液晶セル内部の透明電極パターン周辺部の引き回し配線（不図示）をコントローラＩＣ（不図示）と接続し、参考例１及び２は、オンセル型液晶セル視認側の透明電極パターン周辺部の引き回し配線をコントローラＩＣと接続して、タッチセンシング機能内蔵液晶表示装置を作製した。当該タッチセンシング機能内蔵液晶表示装置の入力表示装置を使用している状態で、目視観察を行い、これを「初期値」として、誤作動の有無を確認した。また、「加湿後」についても、「初期値」と同様に、下記の基準で判断した。誤作動の有無を確認した。
〇：誤作動なし。
×：誤作動あり。
【０１１９】
＜加湿白濁試験＞
実施例、比較例で得られた粘着剤層付偏光フィルムを５０ｍｍ×５０ｍｍのサイズに切断し、セパレータフィルムを剥がした後、アルカリガラス（松浪硝子社製、厚みは１．１ｍｍ）に粘着剤層表面を貼り合せた後、５０℃、５ａｔｍで１５分間オートクレーブにかけたものを白濁試験用の測定サンプルとした。前記測定用サンプルを６０℃×９５％ＲＨの環境に１２０時間投入した後、室温下に取り出して１０分後のヘイズ値を測定した。なお、ヘイズ値は、村上色彩技術研究所社製のヘイズメーターＨＭ１５０を用いて測定した。
（評価基準）
○：ヘイズ１０以下、良好
×：ヘイズ１０以上、実用上問題のあるレベル
【０１２０】
【表１】
2020115223.tif 000003
【０１２１】
【表２】
2020115223.tif 000004
【０１２２】
上記表２の評価結果より、全ての実施例において、加湿白濁防止性、帯電防止性、静電気ムラの抑制、及び、タッチセンサー感度に優れることが確認できた。また、帯電防止性を付与した粘着剤層だけでなく、帯電防止性（導電性）を有するアンカー層も設けた実施例１５〜１７においても所望の効果が得られ、特に、極性官能基としてヒドロキシル基含有モノマーを使用した場合に、加湿環境下における抵抗値の変動比が小さく、帯電防止機能とタッチセンサー感度の安定性において優れることが確認できた。
【０１２３】
一方、比較例１は、粘着剤層に使用されるモノマー成分に極性官能基含有モノマーを含まず、変動比が５を超えたため、表面抵抗値の好ましい範囲外となり、静電気ムラが生じ、導通不良により、白ヌケの消失に時間を要することが確認された。
【０１２４】
また、比較例２及び３では、粘着剤層に使用される帯電防止剤が有機カチオンアニオン塩の代わりに、無機カチオンアニオン塩のみを配合したため、加湿環境下に曝した後で粘着剤層に基づく白濁が確認され、タッチセンシング機能内蔵液晶表示装置の使用用途にとって不向きであることが確認された。特に、比較例３では、無機カチオンアニオン塩を多く配合したため、加湿環境下における表面抵抗値の変動により表面抵抗値の好ましい範囲外となり、タッチセンサー感度も悪く、白濁も顕著であった。なお、参考例１及び２では、オンセル型液晶セルに対して適用した場合にタッチセンサー感度の低下が確認された。
【符号の説明】
【０１２５】
Ａ          粘着剤層付偏光フィルム
Ｂ          インセル型液晶セル
Ｃ          インセル型液晶パネル
１、１１    第１、第２偏光フィルム
２、１２    第１、第２粘着剤層
３          アンカー層
４          表面処理層
２０        液晶層
３１        タッチセンサー電極
３２        タッチ駆動電極
３３        タッチ駆動電極兼センサー電極
４１、４２  第１、第２透明基板
【図１】
2020115223.tif 000005
【図２】
2020115223.tif 000006
【図３】
2020115223.tif 000007
【図４】
2020115223.tif 000008
【図５】
2020115223.tif 000009
【図６】
2020115223.tif 000010